(57)【要約】【課題】  本発明の目的は、細胞培養容器の表面に対する細胞の接着・伸展増殖を防止し良好な三次元細胞凝集塊を得る事が出来る細胞培養容器の製造方法および細胞培養容器を提供することにある。【解決手段】  細胞培養容器を、側鎖に第一の官能基を有する水溶性樹脂に浸漬し、前記細胞培養容器の表面に被覆層を形成する第一の工程と、前記被覆層を硬化する第二の工程と、放射線を用いて滅菌する第三の工程と、を有し、さらに、前記細胞培養容器の表面には、予め第二の官能基が形成されていることを特徴とする細胞培養容器の製造方法。【選択図】  図１
2006204232.tif 000002
【特許請求の範囲】
【請求項１】
細胞培養容器を、側鎖に第一の官能基を有する水溶性樹脂に浸漬し、前記細胞培養容器の表面に被覆層を形成する第一の工程と、
前記被覆層を硬化する第二の工程と、
放射線を用いて滅菌する第三の工程と、
を有することを特徴とする細胞培養容器の製造方法。
【請求項２】
前記細胞培養容器の表面には、予め第二の官能基が形成されている請求項１に記載の細胞培養容器の製造方法。
【請求項３】
前記細胞培養容器は、樹脂製である請求項１または２に記載の細胞培養容器の製造方法。
【請求項４】
前記側鎖に第一の官能基を有する水溶性樹脂は、ポリ酢酸ビニルのけん化物、ポリビニルピロリドン、ポリエチレングリコールの中から選ばれる１種以上を含む請求項１ないし３のいずれかに記載の細胞培養容器の製造方法。
【請求項５】
前記ポリ酢酸ビニルのけん化物は、該ポリ酢酸ビニル全体の２０ｍｏｌ％以上１００ｍｏｌ％以下けん化したものである請求項４に記載の細胞培養容器の製造方法。
【請求項６】
前記第一の官能基は、感光性の反応基を含むものである請求項１ないし５のいずれかに記載の細胞培養容器の製造方法。
【請求項７】
前記第一の官能基は、窒素原子を含むものである請求項１ないし６のいずれかに記載の細胞培養容器の製造方法。
【請求項８】
前記第一の官能基は、アジド基を有するものである請求項１ないし７のいずれかに記載の細胞培養容器の製造方法。
【請求項９】
前記側鎖に第一の官能基を有する水溶性樹脂は、下記式（Ｉ）に表されるものである請求項１ないし８のいずれかに記載の細胞培養容器の製造方法。
【化１】
2006204232.tif 000007
【請求項１０】
前記第二の工程は、光照射により前記被覆層を硬化させるものである請求項１ないし９のいずれかに記載の細胞培養容器の製造方法。
【請求項１１】
前記第二の工程は、放射線照射により前記被覆層を硬化させるものである請求項１ないし１０のいずれかに記載の細胞培養容器の製造方法。
【請求項１２】
前記細胞培養容器に対する前記水溶性樹脂の固定は、主として前記第一の官能基と前記第二の官能基とが共有結合することにより行われているものである請求項２ないし１１のいずれかに記載の細胞培養容器の製造方法。
【請求項１３】
請求項１ないし１２のいずれかに記載の細胞培養容器の製造方法で製造されたことを特徴とする細胞培養容器。
【発明の詳細な説明】
【技術分野】
【０００１】
本発明は、細胞培養容器の製造方法および細胞培養容器に関する。
【背景技術】
【０００２】
肝細胞、腎細胞、乳腺上皮細胞等の機能性細胞を三次元の立体構造である細胞凝集体の形態に培養する方法は、それら細胞の機能発現を維持することで、バイオリアクターの生成または薬効や毒物の評価、人工臓器の開発研究等様々な分野用途で応用されており、近年では再生医療分野の基礎研究における幹細胞の分化・誘導等のステージで三次元培養は重要な培養手法の一つとなっている。
【０００３】
三次元培養をおこなう場合、ローラーボトル等で物理的な回転力を与えて細胞凝集塊を作る方法や、使用する培養容器の表面状態をコントロールして細胞と培養容器表面との相互作用を無くす方法があり、培養容器の表面状態をコントロールする方法としてはこれまでに培養容器の表面にコラーゲンゲルをコーティングする方法や親水性のポリマーをコーティングする技術が開示されている（例えば特許文献１）。
【０００４】
しかしながら、ポリヒドロキシエチルメタクリレート共重合体またはポリイソプロピルアクリルアミドやプロピオネートといった親水性化合物を培養容器表面にコーティングする従来の方法（例えば非特許文献１）においては、コーティングした親水性化合物が培地水溶液中に溶出し、細胞の機能・形態に影響を与える可能性があった。
【０００５】
更にポリヒドロキシエチルメタアクリレート共重合体等を使用した場合は親水性化合物が放射線に対する耐性を有していないため、コーティング後に放射線で滅菌することが出来ないものが多く、無菌的な生産を余儀なくされていた。
容器表面にポリエチレンオキシドやプロピルイソシアネート等の親水性材料をグラフトする事により、表面に親水性を付与する方法（例えば非特許文献２）もあるが、親水性材料をグラフトする方法においてはグラフト鎖長を均一に制御する事が難しく、更にグラフト鎖の導入密度を上げる事が困難である事から、改質のばらつきが大きく、充分な改質効果を得る事が難しいという問題点を有していた。
【０００６】
また、いずれの方法も細胞の接着を完全に防止する事は難しく、培養する細胞の種類によって細胞凝集塊の一部が基材に接着し、その接着した部分から伸展増殖してしまうといった三次元培養としては不完全な形態の細胞凝集塊しか得られない場合が多かった。
【０００７】
【特許文献１】特許公開平６−１５３９０５号公報
【非特許文献１】森ら、Ｂｉｏ  Ｔｅｃｈｎｏｌｏｇｙ８巻、９号、１９９０
【非特許文献２】松田、生体材料、１０巻、１号、ｐ．１８−３５、１９９２
【発明の開示】
【発明が解決しようとする課題】
【０００８】
本発明の目的は、細胞培養容器の表面に対する細胞の接着・伸展増殖を防止し良好な三次元細胞凝集塊を得る事が出来る細胞培養容器の製造方法および細胞培養容器を提供することにある。
【課題を解決するための手段】
【０００９】
このような目的は、下記（１）〜（１３）に記載の本発明により達成される。
（１）細胞培養容器を、側鎖に第一の官能基を有する水溶性樹脂に浸漬し、前記細胞培養容器の表面に被覆層を形成する第一の工程と、
前記被覆層を硬化する第二の工程と、
放射線を用いて滅菌する第三の工程と、
を有することを特徴とする細胞培養容器の製造方法。
（２）前記細胞培養容器の表面には、予め第二の官能基が形成されている上記（１）に記載の細胞培養容器の製造方法。
（３）前記細胞培養容器は、樹脂製である上記（１）または（２）に記載の細胞培養容器の製造方法。
（４）前記側鎖に第一の官能基を有する水溶性樹脂は、ポリ酢酸ビニルのけん化物、ポリビニルピロリドン、ポリエチレングリコールの中から選ばれる１種以上を含む上記（１）ないし（３）のいずれかに記載の細胞培養容器の製造方法。
（５）前記ポリ酢酸ビニルのけん化物は、該ポリ酢酸ビニル全体の２０ｍｏｌ％以上１００ｍｏｌ％以下けん化したものである上記（４）に記載の細胞培養容器の製造方法。
（６）前記第一の官能基は、感光性の反応基を含むものである上記（１）ないし（５）のいずれかに記載の細胞培養容器の製造方法。
（７）前記第一の官能基は、窒素原子を含むものである上記（１）ないし（６）のいずれかに記載の細胞培養容器の製造方法。
（８）前記第一の官能基は、アジド基を有するものである上記（１）ないし（７）のいずれかに記載の細胞培養容器の製造方法。
（９）前記側鎖に第一の官能基を有する水溶性樹脂は、下記式（Ｉ）に表されるものである上記（１）ないし（８）のいずれかに記載の細胞培養容器の製造方法。
【化１】
2006204232.tif 000003
（１０）前記第二の工程は、光照射により前記被覆層を硬化させるものである上記（１）ないし（９）のいずれかに記載の細胞培養容器の製造方法。
（１１）前記第二の工程は、放射線照射により前記被覆層を硬化させるものである上記（１）ないし（１０）のいずれかに記載の細胞培養容器の製造方法。
（１２）前記細胞培養容器に対する前記水溶性樹脂の固定は、主として前記第一の官能基と前記第二の官能基とが共有結合することにより行われているものである上記（２）ないし（１１）のいずれかに記載の細胞培養容器の製造方法。
（１３）上記（１）ないし（１２）のいずれかに記載の細胞培養容器の製造方法で製造されたことを特徴とする細胞培養容器。
【発明の効果】
【００１０】
本発明によれば、細胞培養容器の表面に対する細胞の接着・伸展増殖を防止し良好な三次元細胞凝集塊を形成する細胞培養容器およびその製造方法を提供することができる。
【発明を実施するための最良の形態】
【００１１】
以下、本発明について詳細に説明する。
【００１２】
本発明の細胞培養容器の製造方法は、側鎖に官能基を有する水溶性樹脂に浸漬して前記細胞培養容器の表面に被覆層を形成する第一の工程と、前記被覆層を硬化する第二の工程と放射線を用いて滅菌する第三の工程により細胞培養容器の表面に前記水溶性樹脂を固定し、細胞培養容器として必須である滅菌をおこなうことを特徴とするものである。
【００１３】
前記側鎖に第一の官能基を有する水溶性樹脂は、感光性の反応基、放射線反応性の反応基、感熱性の反応基を含むことが好ましい。これらの中でも感光性の反応基を含むことが特に好ましい。これにより、簡易な製造設備で短時間に効率的に前記側鎖に第一の官能基を有する水溶性樹脂を架橋反応する事が出来る。
【００１４】
このような前記第一の官能基としては、窒素原子を含む官能基、硫黄原子を含む官能基、臭素原子を含む官能基、塩素原子を含む官能基またはそれらいずれの原子も含まない官能基等が挙げられる。これらの中でも窒素原子を含む官能基が好ましい。
具体的にはアジド基を含む官能基、ジアゾ基を含む官能基、ジアジド基を含む官能基等が挙げられる。これらの中でもアジド基を含む官能基が好ましい。これにより、実用的な３００〜５００ｎｍの波長で反応させる事が出来、更に優れた解像性により皮膜の形成性を向上することができる。
【００１５】
側鎖に第一の官能基を有する水溶性樹脂を構成する水溶性樹脂としては、例えばポリ酢酸ビニルのけん化物、ポリビニルピロリドン、ポリエチレングリコール、ポリアクリルアミド、ポリメタアクリルアミド、ポリヒドロキシエチルメタアクリレート、ポリペンタエリスリトールトリアクリレート、ポリペンタエリスリトールテトラアクリレート、ポリジエチレングリコールジアクリレート、およびそれらを構成するモノマー同士の共重合体、また２−メタクリロイルオキシエチルホスホリルコリンと他のモノマー（例えばブチルメタクリレート等）との共重合体等が挙げられる。これらの中でもポリ酢酸ビニルのけん化物、ポリビニルピロリドン、ポリエチレングリコールの中から選ばれる１種以上が好ましい。これにより、細胞の接着量を低減し、細胞凝集塊形成効果を向上することができる。
【００１６】
ここで、ポリ酢酸ビニルのけんか物とは、ポリビニルアルコールまたはビニルアルコールと他の化合物との共重合体をいう。さらには、ビニルアルコールと、親水基変性、疎水基変性、アニオン変性、カチオン変性、アミド基変性またはアセトアセチル基のような反応基変性等の変性酢酸ビニルのけん化物等も含まれる。
なお、ここで水溶性樹脂とは、２５℃の水１００ｇに対して１．０ｇ以上溶解可能なものをいう。
【００１７】
前記水溶性樹脂の平均重合度は、特に限定されないが、１００〜１０，０００が好ましく、特に２００〜５，０００が好ましい。平均重合度が前記下限値未満であると細胞培養容器の表面に均一に皮膜を成形するのが困難となる場合があり、前記上限値を超えると前記側鎖に第一の官能基を有する水溶性樹脂の粘度が高くなり作業性が低下する場合がある。
また、前記ポリ酢酸ビニルのけん化物を用いる場合、前記ポリ酢酸ビニルのけん化物のけん化度は特に限定されないが、該ポリ酢酸ビニル全体の２０〜１００ｍｏｌ％が好ましく、特に５０〜９５ｍｏｌ％が好ましい。前記ポリ酢酸ビニルのけん化度が前記範囲内であると、細胞の接着量の低減、細胞凝集塊形成効果が特に優れる。
【００１８】
前記側鎖に第一の官能基を有する水溶性樹脂としては、例えば下記式（Ｉ）で表されるものが好ましい。これにより、実用的な３００〜５００ｎｍの波長で均一な皮膜が形成する事ができ、細胞の接着量を低減し、細胞凝集塊形成効果を低減する効果を特に向上することができる。
【化２】
2006204232.tif 000004
【００１９】
前記水溶性樹脂の式（Ｉ）で表されるＲはカルボニルとアミンを有するアルキル基であれば特に限定するものではないが、例えば下記式（ＩＩ）で表されるものが好ましい。これにより前記第一の官能基の合成が容易におこなえる。
細胞培養容器を、側鎖に第一の官能基を有する水溶性樹脂に浸漬する際、側鎖に第一の官能基を有する水溶性樹脂を溶媒に溶解した状態で浸漬することが好ましく、その際に使用する溶媒は水もしくは溶解度を高めるために水と有機溶媒の混合物を使用することができる。
【化３】
2006204232.tif 000005
【００２０】
例えば、前記式（Ｉ）で示される水溶性樹脂を使用する場合には、５ないし４０容量％のアルコール水溶液を前記溶媒に使用することで、水溶性樹脂の溶解性が高くなり、均一な被覆層を形成することができる。
溶解する水溶性樹脂の濃度は０．０１ないし３０重量％が好ましく、特に０．１ないし１０重量％が好ましい。
水溶性樹脂の濃度が前記下限値未満であっても、前記上限値を超えても、均一な被覆層が得られず、充分な細胞の接着低減効果が得られず良好な細胞凝集塊が形成されない。
充分な細胞の接着低減効果により良好な細胞凝集塊形成性が得られる被覆層の厚みとしては、２ないし５，０００ｎｍが好ましく特に１０ないし４，０００ｎｍが好ましい。
このように、細胞培養容器の表面に予め被覆層を形成する工程により細胞の接着低減効果が得られ良好な細胞凝集塊形成に適した厚みの被覆層を得ることができる。
【００２１】
培養容器の必須条件である滅菌に関しては、エチレンオキサイドガス滅菌、感熱滅菌、蒸気滅菌、放射線滅菌等が挙げられるが、エチレンオキサイドガス滅菌は残留エチレンオキサイドの細胞に与える影響が懸念されるため好ましくなく、感熱滅菌、蒸気滅菌は樹脂材料の耐熱温度を上回る場合があることと、大量生産に向かない点で好ましくない。
γ線あるいは電子線を用いた放射線滅菌が好ましく、大量生産をおこなう場合は放射線透過性の点でγ線滅菌が特に好ましい。
【００２２】
放射線の吸収線量については特に限定するものではないが、当然の事ながら吸収線量が低すぎると滅菌性は確保されず、高すぎると細胞培養容器および被覆層が劣化してしまう。本発明における放射線の吸収線量としては１ｋＧｙ以上、５０ｋＧｙ以下が好ましく、５ｋＧｙ以上、３０ｋＧｙ以下が特に好ましい。これによって本発明の培養容器の特性を充分に保持したまま滅菌性を付与する事ができる。
【００２３】
細胞培養容器は浸漬する前に予めコロナ処理、プラズマ処理等により表面に第二の官能基が形成されていることが好ましく、特に酸素プラズマ処理により水酸基、カルボキシル基が導入されていることが好ましい。
それら極性基の導入により、細胞培養容器表面と水溶性樹脂との親和性が向上し、結果として均一な被覆層が得られる。さらに、形成された前記第二の官能基と前記第一の官能基との共有結合により細胞培養容器表面に対して強固に固定化された被覆層が得られ、溶出物の低減効果に優れる。
【００２４】
次に第二の工程すなわち形成した被覆層を硬化する工程について説明する。
【００２５】
第一の工程で形成された被覆層は第二の工程で硬化することによって、耐水性を獲得し細胞培養容器として使用しうる基本性能が付与される。さらに本発明の特徴である放射線耐性を有する細胞の接着が低減された表面を獲得する。
【００２６】
具体的には硬化により前記水溶性樹脂自体が架橋することで水不溶性になり、前記細胞培養容器の表面に予め第二の官能基が導入されている場合は、前記第一の官能基と前記第二の官能基とが共有結合することで表面の化学的および物理的刺激に対する耐性をより向上することができる。また、前記第一の官能基と、前記第二の官能基との共有結合に加えて前記細胞培養容器の表面の炭素―水素結合、炭素―炭素結合等との共有結合が混在してもよい。
【００２７】
硬化の方法としては水溶性樹脂の側鎖にある第一の官能基が反応しうるものであれば特に限定するものではなく、例えばジアゾ基、アジド基、シンモナイル基のような感光基であれば光照射により硬化させることが出来、ビニル基を有する場合は放射線により硬化させることが出来る。
光照射により硬化させる場合の光源は特に限定するものではなく、照度が５．０ｍＷ／ｃｍ2程度の超高圧水銀灯または０．１ｍＷ／ｃｍ2程度のＵＶランプを使用することも出来る。光照射による硬化は照度と照射時間で制御することが出来るため、照度の低い光源を用いる場合は照射時間を長くすればよく、反応性の高い感光基を選択した場合は蛍光灯下で硬化させることも可能である。
例えば５．０ｍＷ／ｃｍ2の超高圧水銀灯を使用した場合は１ないし１０秒の照射で、０．１ｍＷ／ｃｍ2のＵＶランプを使用した場合は３ないし１０分の照射で充分に硬化させることが出来る。
【００２８】
次に細胞培養容器について説明する。
【００２９】
前記細胞培養容器は、樹脂製の材料で構成されている。この樹脂材料は、前記細胞培養容器をディスポーザルタイプにすることができるのに加え、種々の形状を容易に成形できるものである。
前記樹脂材料としては、例えばポリプロピレン樹脂、ポリエチレン樹脂、エチレン-プロピレン共重合体等のポリオレフィン系樹脂、ポリスチレン、アクリロニトリル−ブタジエン−スチレン系樹脂等のポリスチレン系樹脂、ポリカーボネート樹脂、ポリエチレンテレフタレート樹脂、ポリメチルメタクリレート樹脂等のメタクリル系樹脂、塩化ビニル樹脂、ポリブチレンテレフタレート樹脂、ポリアリレート樹脂、ポリサルホン樹脂、ポリエーテルサルホン樹脂、ポリエーテルエーテルケトン樹脂、ポリエーテルイミド樹脂、ポリテトラフルオロエチレン等のフッ素系樹脂、ポリメチルペンテン樹脂、ポリアクリロニトリル等のアクリル系樹脂、プロピオネート樹脂等の繊維素系樹脂等が挙げられる。これらの中でも細胞培養容器に求められる成形性、透明性、放射線耐性の点においてポリスチレン樹脂が特に好ましい。
【００３０】
前記樹脂材料の重量平均分子量は、特に限定されないが、１０，０００〜５００，０００が好ましく、特に２０，０００〜１００，０００が好ましい。重量平均分子量が前記範囲内であると、細胞培養容器の成形性に優れる。
前記重量平均分子量は、例えばＧ．Ｐ．Ｃ．を用いたスチレン換算で求めることができる。
【００３１】
前記樹脂材料には成形性向上、耐候性向上を目的として、本発明の目的を損なわない範囲で炭化水素系、脂肪酸アミド系の滑剤やフェノール系、アミン系の酸化防止剤等の添加剤を添加することができる。
前記樹脂材料から前記細胞培養容器を製造する場合、例えば射出成形、ブロー成形、インジェクションブロー成形により前記細胞培養容器を製造することができる。
前記細胞培養容器としては、例えばマルチウェルプレートおよびシャーレ（ディッシュ）、フラスコ等の容器類が挙げられ、更にシート状の成形品であっても、容器底面等の細胞が培養できる環境下に設置して使用する事ができる。これらの中でも、、バイオリアクターの生成または薬効や毒物の評価、人工臓器の開発研究等で用いられる６〜３８４穴のマルチウェルプレートやシャーレとして用いられる事が好ましい。これにより、細胞凝集塊を用いた評価、研究の精度を向上させることが出来る。
【００３２】
更に特筆すべきは、本発明の細胞培養容器は細胞接着性が低く細胞凝集塊形成性が良好であるため、ラウンドボトムやＶボトムと呼ばれる底面が半球若しくは円錐状のマルチウェルプレートを使用すると１ウェルに１個の細胞凝集塊が均一な大きさで形成される為、評価・研究に好適に用いる事が出来る。
【００３３】
以下、本実施形態に係る細胞培養容器の製造方法および細胞培養容器の効果についてまとめる。
【００３４】
本実施形態では、側鎖に第一の官能基を有する水溶性樹脂に浸漬して細胞培養容器の表面に被覆層を形成する第一の工程と、前記被覆層を硬化する第二の工程によって均一で培養液に対する溶出物のない親水性の被覆層を形成する事ができる。すなわち、上記第一の工程により密度の高い均一な被覆層を形成することが出来、なおかつ被覆層の厚みは側鎖に官能基を有する水溶性樹脂溶液の濃度と浸漬後の乾燥方法で容易にコントロールすることが出来る。
【００３５】
また、細胞培養容器を前記側鎖に第一の官能基を有する水溶性樹脂に浸漬して表面に被覆層を形成した後に形成した被覆層を硬化させ、放射線で滅菌することで特に細胞の接着がなく、コーティング層からの溶出物が少ない、さらに細菌汚染率が低く、生産性に優れた細胞培養容器を提供することができる。
【００３６】
また、形成した被覆層を第一の官能基の反応を利用して硬化させる第二の工程により形成した被覆層は架橋構造を取り、水溶性樹脂の溶出を抑えることができる。
放射線を用いて滅菌する第三の工程により、エチレンオキサイドガス滅菌のように培養細胞に影響を与えるガスの残留がなく、工業的な生産性に優れた滅菌をおこなうことが出来る。
細胞培養容器として樹脂材料を用いる事で目的に応じた形状の容器を容易に形成する事が出来るのに加えて、コストや取り扱い性の面でも優れる。更に表面に第二の官能基を導入する場合、ガラス等他の材料に比べて比較的容易に官能基の導入が可能である。
第一の官能基を有する水溶性樹脂はポリ酢酸ビニルのけん化物、ポリビニルピロリドン、ポリエチレングリコールを用いる事で均一な親水性のコーティング層が形成され、良好な細胞の三次元凝集体を形成しうる細胞培養容器を製造する事が出来る。
更に、ポリ酢酸ビニルのけん化物は、該ポリ酢酸ビニル全体の２０ｍｏｌ％以上１００ｍｏｌ％以下けん化したものを用いる事で良好な細胞の三次元凝集体を形成しうる充分な親水性を有する表面となる。
第一の官能基に感光性の反応基を用いる事で、効率の良い架橋構造を構築する事が出来、反応時間も短いため生産効率に優れる。更に反応時に培養容器の基材に与える影響が少ない点で好ましい。
第一の官能基が窒素原子を含むアジド基であれば特に反応性に富み、効率の良い架橋構造を形成しやすい。
また、細胞培養容器に対する水溶性樹脂の固定が主として前記第一の官能基と前記第二の官能基との共有結合により行われていることで、水溶性樹脂が物理的な相互作用のみで固定されている表面に比べて、溶出物の量は低減し物理的な強度にも優れた表面となり細胞培養容器として好ましい。
【実施例】
【００３７】
以下、本発明を実施例および比較例に基づいて詳細に説明するが、本発明はこれに限定されるものではない。
【００３８】
（実施例１）
樹脂材料としてポリスチレン樹脂（ＰＳジャパン社製、ＨＦ７７）を用いて、射出成形（成形機：日精樹脂工業製  ６０ｔ、シリンダー温度：１７５℃−２３０℃−２４０℃−１８０℃、射出速度：３５％−３５％−２０％、射出圧力：４０％−３５％−３０％、金型冷却：５０℃）によりディッシュ（シャーレ）を形成した。得られたディッシュにプラズマ処理装置  （ＢＲＡＮＳＯＮ／ＩＰＣ社製  ＳＥＲＩＥＳ７０００）を用いてプラズマ処理（酸素プラズマ５分）を行い、ディッシュの表面に第２の官能基を形成した。
なお、得られたチューブの形状は、高さ１３ｍｍ、内径３５ｍｍφのディッシュであった。
次に、側鎖に第１の官能基を有する水溶性樹脂として側鎖にアジド基を有するポリビニルアルコール（東洋合成工業社製  ＡＷＰ、水溶性樹脂の平均重合度１，８００、第１の官能基の変性率０．６ｍｏｌ％）をアルミ箔で遮光をしたガラス容器中で、２０容量％エタノール水溶液に溶解し、１．０重量％の溶液を調整した。
上述の第２の官能基を形成したディッシュを前記アルミ箔で遮光をしたガラス容器に１分間、浸漬した後、取り出し、４０℃で６０分一次乾燥した後、ＵＶランプでＵＶ光を０．１ｍＷ／ｃｍ2×５分間照射して前記側鎖に第１の官能基を有する水溶性樹脂を硬化した後純水で洗浄し、乾燥後、γ線を吸収線量１５ｋＧｙで照射（ラジエ工業株式会社）して、本発明の細胞培養容器（ディッシュ）を得た。
得られたディッシュの表面には、前記側鎖に第１の官能基を有する水溶性樹脂で形成される層が厚さ２５０ｎｍで形成されていた。
【００３９】
（実施例２）
ＵＶランプの代わりに超高圧水銀灯でＵＶ光を５．０ｍＷ／ｃｍ2×３秒間照射して前記側鎖に第１の官能基を有する水溶性樹脂を硬化した以外は、実施例１と同様にした。
得られたディッシュの表面には、前記側鎖に第１の官能基を有する水溶性樹脂で形成される層が厚さ２５０ｎｍで形成されていた。
【００４０】
（実施例３）
ＵＶランプの代わりに放射線照射（γ線５ｋＧｙ）して前記側鎖に第１の官能基を有する水溶性樹脂を硬化した以外は、実施例１と同様にした。
得られたディッシュの表面には、前記側鎖に第１の官能基を有する水溶性樹脂で形成される層が厚さ２５０ｎｍで形成されていた。
【００４１】
（実施例４）
ディッシュに予めプラズマ処理を行なわず、第２の官能基を形成しなかった以外は、実施例１と同様にした。
得られたチューブの表面には、前記側鎖に第１の官能基を有する水溶性樹脂で形成される層が厚さ１８０ｎｍで形成されていた。
【００４２】
（実施例５）
樹脂材料としてメチルペンテン（ＴＰＸ）樹脂（三井石油化学社製、ＲＴ−３１）を用い、射出成形の条件を以下のようにした以外は、実施例１と同様にした。
射出成形を成形機：日精樹脂工業製  ６０ｔ、シリンダー温度：２９０℃−２７０℃−２５５℃−２５５℃、射出速度：４０％−３０％−１５％、射出圧力：５５％−４０％−２０％、金型冷却：５０℃の条件で行なった。
得られたディッシュの表面には、前記側鎖に第１の官能基を有する水溶性樹脂で形成される層が厚さ２５０ｎｍで形成されていた。
【００４３】
（比較例１）
実施例１の工程から第２の官能基を生成する工程から側鎖に第１の官能基を有する水溶性樹脂への浸漬、及びＵＶランプによる硬化、洗浄、乾燥までの工程を除いたディッシュを比較例１とした。
【００４４】
（比較例２）
第２の官能基を形成したディッシュを前記アルミ箔で遮光をしたガラス容器に１分間、浸漬した後、乾燥させずに取り出すと同時にＵＶ光の照射を行った以外は、実施例１と同様にした。
得られたディッシュの表面には、前記側鎖に第１の官能基を有する水溶性樹脂で形成される層が厚さ４５０ｎｍ−４０００ｎｍの範囲でばらつきをもって形成されていた。
【００４５】
（比較例３）
水溶性樹脂として側鎖に官能基を有していないポリビニルアルコール：平均重合度約１，５００、けん化度８６〜９０ｍｏｌ％（和光純薬社製、１６０−０３０５５）を用いた以外は、実施例１と同様にした。
【００４６】
（比較例４）
第２の官能基を形成したディッシュを側鎖に第１の官能基を有する水溶性樹脂への浸漬、及びＵＶランプによる硬化、洗浄、乾燥までの工程を除き、ポリヒドロキシエチルメタクリレート共重合体（シグマアルドリッチ社製  ｐｏｌｙ−２ｈｙｄｒｏｘｙｅｔｈｌｍｅｔｈａｃｒｙｌａｔｅ）の３重量％エタノール溶液に浸漬し、一晩乾燥させた以外は実施例１と同様にした。
【００４７】
得られた容器について、以下の評価を行なった。評価項目を内容と共に示す。得られた結果を表１に示す。
【００４８】
更に、実施例１と比較例１についてＨｅｐＧ２細胞の３日後の細胞形態を撮影した結果を図１に示す。
【００４９】
１．細胞凝集塊形成性の比較
１．１ＨｅｐＧ２細胞を用いた細胞凝集塊形成性
ＨｅｐＧ２細胞を１×１０4個／ｍＬの濃度で２ｍＬづつ播種（培地：ＤＭＥＭ＋ＦＢＳ１０％）し、３日後の形態を観察するとともに、ＰＢＳで一旦洗浄した後にディッシュ表面に接着して残留している細胞数を計測した。
１．２Ｖ７９細胞を用いた細胞凝集塊形成性
Ｖ７９細胞を１×１０3個／ｍＬの濃度で２ｍＬづつ播種（培地：ＭＥＭ＋ＦＢＳ５％）し、３日後の形態を観察するとともに、ＰＢＳで一旦洗浄した後にディッシュ表面に接着して残留している細胞数を計測した。
【００５０】
２．ラット初代肝実質細胞機能維持性の確認
コラゲナーゼ潅流法によりラット肝実質細胞を採取し、ディッシュに１×１０５個／ｍＬの濃度で２ｍＬづつ播種し、２日毎に培地交換を行いながら１４日間培養を行い、アルブミンの合成量を測定した。
【００５１】
【表１】
2006204232.tif 000006
【００５２】
表１から明らかなようにＨｅｐＧ２細胞、Ｖ７９細胞共に３日後の細胞形態は基材表面との接着部位を持たない浮遊凝集塊が形成されており、洗浄後のディッシュに接着残留している接着細胞数は０乃至数個であったのに対し、比較例１では凝集塊は形成されず接着単層の増殖状態で、比較例２、３、４においては接着細胞数からも明らかなように細胞凝集塊の一部が基材表面に接着増殖し、不完全な状態であった。
また、ラット初代肝実質細胞のアルブミン分泌能の比較により実施例と比較例の細胞機能維持性の差を明らかにされ、実施例で培養された細胞はその機能を良好に維持している事を確認した。
【図面の簡単な説明】
【００５３】
【図１】ＨｅｐＧ２細胞の３日後の細胞形態を撮影した結果
【産業上の利用可能性】
【００５４】
本発明は表面への細胞の吸着を防ぎ、良好な浮遊凝集塊を形成する事ができる培養容器およびその製造方法であり、特にバイオリアクターの生成または薬効や毒物の評価、人工臓器の開発研究等で用いられる６〜３８４穴のマルチウェルプレートやディッシュ（シャーレ）として使用することで、細胞凝集塊を用いた評価、研究の精度を向上させることが出来る。
【図１】
2006204232.tif 000008